FR 2728906 A1 19960705 FR 9415929 A 19941230 1. PROCEDE CONTINU DE (CO)POLYMERISATION DE L'ETHYLENE La présente invention concerne un procédé continu pour l'homopolymérisation de l'éthylène et la copolymérisation de l'éthylène et des alpha-oléfines. Il est connu de (co)polymériser l'éthylène dans de larges gammes de températures et de pressions au moyen de catalyseurs et systèmes catalytiques contenant des dérivés de métaux de transition et des dérivés organométalliques. Ces systèmes catalytiques dits ZIEGLER-NATTA ou ZIEGLER ont été sans cesse améliorés de façon à augmenter leur activité. Ainsi les résidus catalytiques ne subsistent plus dans le polymère qu'à l'état de traces qu'il serait anti-économique de vouloir éliminer par un traitement. Il est également connu de (co)polymériser l'éthylène en présence de systèmes catalyseurs métallocène/ aluminoxane. Le premier système catalytique très actif de ce type qui a été découvert est celui à base de zirconocène: Cp2ZrCl2/aluminoxane, avec un rapport Al/Zr compris entre 1000 et 10000. Les systèmes catalyseurs métallocène/aluminoxane sont solubles dans le milieu de polymérisation, ce qui est un avantage par comparaison avec ZrCl4. Le développement des recherches dans ce domaine a conduit à découvrir d'autres catalyseurs métallocènes, comme les métallocènes pontés lesquels sont capables de conduire, dans le cas de la copolymérisation de l'éthylène avec les alpha-oléfines, à une meilleure homogénéité de répartition des comonomères dans les chaînes moléculaires. D'une manière générale, les catalyseurs métallocènes permettent d'obtenir des rendements catalytiques extrêmement élevés. Cependant, ils présentent l'inconvénient de conduire à des (co)polymères ayant une distribution des masses moléculaires (D.M.M.) très étroite, (co)polymères qui, s'ils sont intéressants sur le plan physico-chimie, conduisent à des difficultés au moment de leur mise en35 oeuvre, l'énergie consommée par les extrudeuses étant beaucoup plus élevée que lors de la mise en oeuvre d'un (co)polymère à distribution plus large. Il était donc tentant de mettre en oeuvre des compositions catalytiques comprenant les deux types de catalyseurs précités, ZIEGLER et métallocènes, en espérant obtenir une D.M.M. moins étroite que celle obtenue avec les métallocènes seuls tout en conservant un rendement catalytique très élevé. Les recherches effectuées par la Société déposante ont montré qu'en utilisant simultanément mais séparément ces deux types de catalyseurs, il était possible non seulement d'élargir effectivement la D.M.M. par rapport aux métallocènes seuls, le rendement catalytique demeurant acceptable bien que diminué, mais encore d'obtenir un effet de synergie inattendu et surprenant résidant dans l'obtention de (co)polymères possédant un indice de fluidité inférieur à celui de (co)polymères obtenus séparément, d'une part, à l'aide des catalyseurs ZIEGLER classiques, et, d'autre part, à l'aide des métallocènes utilisés seuls. La présente invention a donc pour objet un procédé continu pour l'homopolymérisation de l'éthylène et la copolymérisation de l'éthylène avec au moins une alpha- oléfine, à une température comprise entre 160 et 300'C, sous une pression comprise entre 400 et 3000 bars, dans au moins un réacteur comprenant au moins une zone dans lequel le temps de séjour des catalyseurs est compris entre 1 et 150 secondes, caractérisé en ce qu'il consiste à introduire simultanément mais séparément dans le réacteur, d'une part, au moins un système catalytique de type ZIEGLER et, d'autre part, au moins un système catalytique de type métallocène/ aluminoxane. Les alpha-oléfines pouvant être copolymérisées avec l'éthylène selon ce procédé sont notamment celles ayant de 3 à 12 atomes de carbone, telles que le propylène, le butène-1, le méthyl-4 pentène-l, l'hexène-l et l'octène-l. Les systèmes catalytiques de type ZIEGLER mis en oeuvre dans la présente invention sont des systèmes bien connus de l'homme du métier. Ils comprennent, d'une part, au moins un composé de métal de transition des groupes IVB, VB, VIB et VIII de la Classification Périodique constituant le catalyseur proprement dit, et, d'autre part, au moins un composé organo-métallique (notamment organo-aluminique) comme activateur. Les catalyseurs ZIEGLER incluent notamment, mais non exclusivement, ceux décrits dans les brevets EP-A-032 339, EP-A-0 053 956, US-A-4 396 532, FR-A-2 342 306, FR-A-2 400 040, EP-A-0 070 749, EP-A-0 072 717, EP-A-0 187 796, EP-A-0 3 51 265, EP-A-0 351 266, EP-A-0 515 645, EP-A-0 572 647 et EP-A-0 523 785 dont la description détaillée est incorporée ici par référence. Des catalyseurs ZIEGLER typiques sont constitués par les halogénures de titane et les alcoxy- halogénures de titane. L'activateur du système ZIEGLER est avantageusement choisi parmi les trialkylaluminiums A1R3, les halogéno- dialkylaluminiums comme Al(C2H5)2Cl, les dihalogéno- alkylaluminiums comme AlC2H5C12, les sesquihalogenures d'alkylaluminium, les tétralkylaluminoxanes RR'Al-O-AlR"R"', les monoalkylsilanolatodialkylaluminiums RH2Si-O-AlR'R", les dialkylsilanolatodialkylaluminiums RHR'Si-O-AlRuR"', les pentalkylsiloxalanes RR'R"Si-o-AlR"'R"" tels que le diméthyléthyldiéthylsiloxalane, les alcoxydialkylaluminiums R-O-AlR'R" tels que l'éthoxydiéthylaluminium, les dialcoxyalkylaluminiums RO(R'O)AlR", et leurs mélanges, les radicaux alkyles R, R', R", R"' et R"", identiques ou différents, ayant de 1 à 12 atomes de carbone. Comme activateur, on choisit de préférence, un trialkylaluminium de formule R.Al, dans laquelle R est un radical alkyle substitué ou non, comportant de 1 à 10 atomes de carbone, choisi avantageusement parmi les radicaux éthyle, isobutyle, n-hexyle et n-octyle. L'activateur organo-métallique est utilisé dans une quantité telle que le rapport du métal qu'il contient (généralement l'aluminium) au métal de transition du catalyseur est compris entre 1 et 100, de préférence entre 2 et 50, avantageusement entre 4 et 20. Le catalyseur ZIEGLER ou le système catalytique de type ZIEGLER peut être supporté sur un composé minéral tel que MgCl2, MgO, SiO2 ou A1203. On peut citer, à titre d'exemple préféré, l'utilisation d'un catalyseur cobroyé contenant un composé du titane, et éventuellement du vanadium, supporté sur MgCl2. Les systèmes catalytiques de type métallocènes comprennent le catalyseur métallocène proprement dit associé à un activateur de type aluminoxane. Le catalyseur métallocène consiste de façon générale en un composé de formule: (Cp)2 MY1Y2 dans laquelle: - chaque Cp représente indépendamment un noyau cyclopentadiényle éventuellement substitué, les deux noyaux cyclopentadiényle étant à substitution symétrique ou non quand celle-ci existe, une liaison ou pont de covalence pouvant exister entre les deux noyaux Cp; - Y1 et Y2 représentent chacun indépendamment un atome d'halogène, tel le chlore, ou un groupe alkyle linéaire ou ramifié en Cl-C20; - M représente un métal de transition choisi parmi Zr, Hf et Ti, ledit atome étant lié par liaison X à chacun des noyaux cyclopentadiényle et par covalence aux deux substituants Y1 et Y2- Les substituants des noyaux cyclopentadiényle, lorsqu'ils existent, sont choisis notamment parmi les groupes alkyle en Cl-C20, alcényle en C2-C20, aryle et aralkyle. Deux substituants se trouvant dans des positions adjacentes sur un même noyau cyclopentadiényle peuvent être reliés entre eux, formant un cycle, aromatique ou non, condensé sur ledit noyau cyclopentadiényle. Les cycles condensés résultants sont notamment des cycles fluorenyle, octahydrofluorényle, indényle, tétrahydroindényle. Lorsque les deux noyaux35 cyclopentadiényle, substitués ou non comme indiqué ci-dessus, sont pontés, le groupe pontant peut être notammnent un groupe alkylène en C1-C,, par exemple un groupe -CH2-CH2-, ou encore un groupe dialkylsilylène tel que diméthylsilylène, ou diarylsilylène tel que diphénylsilylene, ou alkylarylsilylène tel que méthylphénylsilylène. Comme exemples de catalyseurs métallocènes, non pontés, on peut citer le bis(cyclopentadiényl)zirconium dichlorure (Cp2ZrCl2), le bis(nbutylcyclopentadiényl) zirconium dichlorure ((nBuCp)2ZrCl2) et le bis(indényl) zirconium dichlorure (Ind2ZrCl2). Comme exemples de catalyseurs métallocenes pontés, on peut citer l'éthylène bis(indényl)zirconium dichlorure (Et(Ind)2ZrCl2), 1'éthylène bis(tétrahydroindényl)zirconium dichlorure (Et (THInd) 2ZrCl2), 1 'isopropylène (cyclopenta- diényl) (fluorényl) zirconium dichlorure (iPr(Cp) (Flu) ZrCl2), et l'isopropylène (tert.-butylcyclopentadiényl)zirconium dichlorure (iPr(tBuCp)2ZrCl2) Le catalyseur métallocène peut être supporté ou non. Les supports utilisables sont ceux indiqués ci-dessus avec référence au catalyseur et au système catalytique de type ZIEGLER. Les catalyseurs métallocènes préférés sont ceux du type ponté et dont les substituants des cycles cyclopentadiényle sont des cycles condensés. Par ailleurs, le catalyseur métallocène est utilisé conjointement avec un aluminoxane. Les aluminoxanes sont bien connus dans la technique et consistent en des alkyl aluminoxanes oligomères, linéaires et/ou cycliques, représentés par les formules: R-(Al-O),-AlR2 I= (aluminoxanes oligomères linéaires) R ou L-Al-) | (aluminoxanes oligomères cycliques) R o n est un entier de 1 à 40, m est un entier de 3 a 20, et R est un groupe alkyle en Cl-C8 et, de préférence, méthyle. L'activateur aluminoxane est généralement utilisé dans une quantité telle que le rapport molaire A1 de l'aluminoxane / métal de transition du métallocène soit au maximum de 10000 et, de préférence, compris entre 10 et 1000. La présente invention englobe aussi l'utilisation, comme système catalytique de type ZIEGLER, d'un mélange d'au moins deux systèmes de ce type, et, de la même façon, comme système catalytique de type métallocène, d'un mélange d'au moins deux systèmes de ce type. Elle englobe également l'utilisation de plusieurs systèmes catalytiques de type ZIEGLER et/ou de type métallocène, injectés séparément dans le ou les réacteurs ou dans une ou plusieurs zones réactionnelles. Conformément à l'invention, le rapport molaire du métal du catalyseur ZIEGLER au métal de transition du catalyseur métallocène est généralement compris entre 0,01 et , de préférence entre 0,3 et 30. De manière connue en soi, la polymérisation de l'éthylène et la (co)polymérisation de l'éthylène avec une alpha-oléfine dans le procédé selon l'invention peuvent être effectuées: - en présence d'un gaz inerte vis-à-vis des oléfines, tel que l'azote, le propane ou le butane, à raison de jusqu'à 60 % environ en volume par rapport aux monomères; - en présence d'au moins un agent de transfert de chaiîne tel que l'hydrogène en quantité suffisante, par exemple jusqu'à environ 2 % en moles par rapport aux oléfines, pour moduler la masse moléculaire et l'indice de fluidité du polymère ou copolymère; - en introduisant, dans le courant des monomères recyclés n'ayant pas réagi, un désactivateur du système catalytique tel que décrit dans les brevets EP-A-116797, EP-A-116 248 et EP-A-115 233; de façon continue dans au moins un réacteur, autoclave ou tubulaire, comprenant une ou plusieurs zones réactionnelles fonctionnant à des températures le cas échéant différentes, dans lequel le temps moyen de séjour des monomères est compris entre 1 et 150 secondes environ, la polymérisation étant effectuée à une température comprise entre 160 et 300 C environ, sous une pression comprise entre 400 et 3000 bars environ, le milieu réactionnel étant à l'état hypercritique. Le cas échéant on peut utiliser deux réacteurs fonctionnant en parallèle dans une configuration telle que celle du brevet EP-0 013 229. De préférence, lorsque deux réacteurs sont utilisés, ils sont montés en série. De manière préférée, lorsqu'un réacteur autoclave comprenant au moins deux zones réactionnelles est utilisé, les monomères sont alimentés en provenance du compresseur à haute pression vers une première zone dont la température est régulée à un niveau inférieur à celui de la (des) zone(s) ultérieure(s). Conformément à une caractéristique particulière intéressante du procédé selon la présente invention, le système catalytique de type métallocène est injecté dans un réacteur ou une zone réactionnelle en amont et le système catalytique de type ZIEGLER, dans un réacteur ou une zone réactionnelle en aval. De façon connue, les systèmes catalytiques sont injectés en suspension ou solution selon le cas dans un milieu tel que le méthylcyclohexane, l'isododécane, une coupe d'hydrocarbures saturés en C10-C,2 ou le toluène. Le procédé selon l'invention peut être avantageusement piloté de telle façon que le débit des systèmes catalytiques soit asservi à la température, fixée à l'avance, des réacteurs ou zones réactionnelles; plus un catalyseur sera actif à une température donnée, moins les35 pompes asservies assurant son débit en injecteront dans le réacteur ou la zone réactionnelle, et moins il restera de catalyseur dans le (co)polymère obtenu. Le mélange gazeux d'alimentation en monomères peut, de façon connue, être injecté en étant réparti entre plusieurs zones réactionnelles, par exemple a raison de 40- % en volume dans la première zone réactionnelle et de 60- 10% en volume dans la deuxième zone réactionnelle. Le produit sortant du dernier réacteur ou de la dernière zone réactionnelle est décompressé dans une zone de séparation, et le (co)polymère récupéré à la sortie de cette zone est extrudé, puis granulé, de préférence en continu. Le procédé selon l'invention permet d'obtenir toute une gamme de (co)polymères de l'éthylène, allant des copolymères d'ultra-basse densité (0,860) jusqu'à l'homopo- lymère de densité voisine de 0,970. En faisant varier les rapports métal du catalyseur ZIEGLER/métal du catalyseur métallocène, la température et la pression de polymérisation, la quantité d'agent de transfert, il est possible d'obtenir notamment des polymères et copolymères de l'éthylène présentant des indices de fluidité (selon la norme ASTM D- 1238 condition E) de l'ordre de 1 à 4 g/10 min, les rendant ainsi aptes à la mise en oeuvre par extrusion-soufflage de gaines, avec des rendements catalytiques acceptables (rendements exprimés ci-après en kg de (co)polymère par millimole des métaux du catalyseur ZIEGLER et métallocène). Les exemples ci-après ont pour but d'illustrer l'invention de façon non limitative. EXEMPLES 1 A 3 DE L'INVENTION ET 4 A 8 COMPARATIFS Mode opératoire général L'installation de polymérisation fonctionne en régime continu et comprend un réacteur vertical autoclave à trois zones. Un séparateur est disposé à la sortie du réacteur et est maintenu sous une pression d'environ 250 bars. Le (co)polymère recueilli au fond du séparateur est introduit dans une trémie de dégazage maintenue sous une pression de 8 bars, puis extrudé et enfin granulé. Le mélange de monomères (éthylène, butène-l) est introduit en continu à raison de 60% dans la première zone Z1 du réacteur (zone supérieure) et 40% dans la deuxième zone Z2. Dans la première zone Z1, est admis également un système catalytique Et(THInd)2ZrC1JMAO, avec un rapport MAO/Zr = 600. Dans la deuxième zone Z2 du réacteur, est injecté un système catalytique ZIEGLER tel que défini dans le Tableau ci-après, l'activateur étant le triéthylaluminium et le rapport Al/Ti ou Al/Ti + V étant de 4; et dans la troisième zone du réacteur (zone inférieure), est injecté un désactivateur constitué par environ 1 mole d'eau pour 1 molécule-gramme de Ti + V + Zr + A1. La température est régulée à la valeur souhaitée dans Z1 et Z2 pendant que la pression est maintenue à 800 ou 1200 bars. Le copolymère recueilli après extrusion et granulation est pesé. Les rendements catalytiques définis dans le Tableau ci-après sont calculés à partir des débits de copolymère, de catalyseurs et de mélanges de monomères introduits dans les zones réactionnelles. Sur le copolymère obtenu, on a déterminé: - l'indice de fluidité IF, mesuré selon la norme ASTM D-1238 (condition E) et exprimé en g/10 min., la densité d, mesurée selon la norme ASTM D-1505, et - la D. M.M., soit le rapport Mw/Mn, ces masses moléculaires étant déterminées par chromatographie par perméation de gel. Les conditions utilisées et résultats obtenus figurent au Tableau ciaprès. On peut constater que l'association des systèmes catalytiques ZIEGLER et métallocène donne un indice de fluidité IF inférieur à celui attendu (cf. Exemple 1 et Exemples comparatifs 4 et 5-8). co0 UmTUTunTuATqPT: =- Va". L m 6C zúco-V-das ue9doine.eAa.q eT suUp Tiopp e4 autuuoo eueAoaqoo:ud snuseqo 949 uo A^neo us suT HHIoIz s.znsATU:%o soe _- 9 081/081 - OvW + 1tDIZI(PUIHL) 43 8 _ - OL 081/081 - OvW + ITD:Z7(PUIHl) 1 L (; lv:ledluoo) _ - L 081/081 - OVW + TID:Z7(PUIHL) i 9 (;. T d/o D) _ _ OS 081/08t - OvW +:tD1ZZ(PUIH.)3 5 o (. t ezeduIoD) - - 9 OOZ/OOZ - US* + ITDBWZIT 'rTD:TX/T "TDT& b v.L + IDBWZI 'TIDIVE/I IrITDTL (uoTIuaAuTT S'Z E8 8 00Z/081 01 / OVW + ITD:ZZ(pUIHI)S OP) E VZ + *'IDA 'cIDTlE/t 'rTDTT (uoTIuoAuTI L'O 08 S'E 00Z/081 0Z / OUW + TlDrZz(PUIHL)3 Op) z **UML + ITD6WZl '1I1DIVE/t 'úTDTL (UOTUAUT,T Z LZ 8 00Z/081 b / OvW + ZlDIZ(pUIHj,)S ap) t ((Z+A+T,) (:ITPIOU (A+Tl u W/X)ZZ (z o/bm) tZ w/m) ZZ/tZ ua ltoddvp) ua quowopuou ua quewapu>u que(apu:u (D)J E' Z L06 'O 0E 0 9S OOZTI 8 8 'Z 606 'O 0 'SS OOUI L 6 'Z 906 'O 09 O S 'S 008 9 (jFqeaedwoo) S 'Z ST6 '0 9 0 S 008 S _- ( (j leeduoDo) _ 106 'O OT ú0'0 OS 008 (UOTIUGAUT!, I S'1 t06'O S1 S0'0 'S 008 ap) ú (uotuAu, I 1'9 88 'O b P0'0 09 008 ap) z (UOT!U3AUT, I b' b Z16'O S'z ú0'0 0OS 008 oP) I uoTIePuGuJT le p uoTIuauWI P, p (UIW 0I/6) zefi at Su-p zefi al suep (sieq) *'I4'I*'* P. uI Gu951opq 'IOA %T-augfnq 'IOA % ci aIduwax3 (oTfns) naeIqiel REVENDICATIONS 1 - Procédé continu pour l'homopolymérisation de l'éthylène et la copolymérisation de l'éthylène avec au moins une alpha-oléfine, a une température comprise entre 160 et 300 C, sous une pression comprise entre 400 et 3000 bars, dans au moins un réacteur comprenant au moins une zone dans lequel le temps de séjour des catalyseurs est compris entre 1 et 150 secondes, caractérisé en ce qu'il consiste à introduire simultanément mais séparément dans le réacteur, d'une part, au moins un système catalytique de type ZIEGLER et, d'autre part, au moins un système catalytique de type métallocène/aluminoxane. 2 - Procédé selon la revendication 1, caractérisé par le fait que le système catalytique de type métallocène est injecté dans un réacteur ou une zone réactionnelle en amont et le système catalytique de type ZIEGLER, dans un réacteur ou une zone réactionnelle en aval. 3 - Procédé selon l'une des revendications 1 et 2, caractérisé par le fait que les alpha-oléfines susceptibles d'être copolymérisées avec l'éthylène sont choisies parmi le propylène, le butène-l, le méthyl-4 pentène-1, l'hexène-1 et l'octène-1. 4 - Procédé selon l'une des revendications 1 à 3, caractérisé par le fait qu'on utilise un système catalytique de type ZIEGLER comprenant, d'une part, au moins un compose de métal de transition des groupes IVB, VB, VIB et VIII de la Classification Périodique constituant le catalyseur proprement dit, et, d'autre part, au moins un compose organo- métallique comme activateur, ledit activateur étant utilisé dans une quantité telle que le rapport du métal qu'il contient au métal de transition du catalyseur est compris entre 1 et 100. 5 - Procédé selon l'une des revendications 1 a 4, caractérisé par le fait que l'on utilise un système catalytique de type métallocène dont le catalyseur métallocène consiste en un composé de formule: (Cp) 2 MYiY2 dans laquelle: - chaque Cp représente indépendamment un noyau cyclopentadiényle éventuellement substitué, les deux noyaux cyclopentadiényle étant à substitution symétrique ou non quand celle-ci existe, une liaison ou pont de covalence pouvant exister entre les deux noyaux Cp; - Y1 et Y2 représentent chacun indépendamment un atome d'halogène, tel le chlore, ou un groupe alkyle linéaire ou ramifié en C1-C20; - M représente un métal de transition choisi parmi Zr, Hf et Ti, ledit atome étant lié par liaison X à chacun des noyaux cyclopentadiényle et par covalence aux deux substituants Y1 et Y2. 6 - Procédé selon la revendication 5, caractérisé par le fait que les substituants des noyaux cyclopentadiényle, lorsqu'ils existent, sont choisis parmi les groupes alkyle en C1-C20, alcényle en C2-C20, aryle et aralkyle, deux substituants se trouvant dans des positions adjacentes sur un même noyau cyclopentadiényle pouvant être reliés entre eux, formant un cycle, aromatique ou non, condensé sur ledit noyau cyclopentadiényle, les cycles condensés résultants étant notamment des cycles fluorényle, octahydrofluorényle, indényle, tétrahydroindényle, et que, lorsque les deux noyaux cyclopentadiényle, substitués ou non comme indiqué ci-dessus, sont pontés, le groupe pontant est un groupe alkylène en C1-C4 ou un groupe dialkylsilylène, diarylsilylène ou alkylarylsilylène. 7 - Procédé selon l'une des revendications 5 et 6, caractérisé par le fait que l'on utilise un catalyseur métallocène choisi parmi le bis(cyclopentadiényl)zirconium dichlorure, le bis(n-butylcyclopentadiényl) zirconium dichlorure, le bis(indényl) zirconium dichlorure, l'éthylène35 bis(indényl)zirconium dichlorure, l'éthylène bis(tétra- hydroindenyl)zirconium dichlorure, 1'isopropylène (cyclo- pentadiényl) (fluorényl)zirconium dichlorure, et l'iso- propylène (tert.-butylcyclopentadiényl)zirconium dichlorure. 8 - Procédé selon l'une des revendications 1 à 7, caractérisé par le fait que, dans le système catalytique de type metallocène, l'activateur aluminoxane est utilisé dans une quantité telle que le rapport molaire A1 de l'aluminoxane/métal de transition du métallocène soit au maximum de 10000 et, de préférence, compris entre 10 et 1000. 9 - Procédé selon l'une des revendications 1 à 8, caractérisé par le fait que le rapport molaire du métal du catalyseur ZIEGLER au métal de transition du catalyseur métallocène est compris entre 0,01 et 100, de préférence entre 0,3 et 30. - Procédé selon l'une des revendications 1 à 9, caractérisé par le fait qu'il est piloté de telle façon que le débit des systèmes catalytiques soit asservi à la température, fixée à l'avance, des réacteurs ou zones réactionnelles. 11 - Procédé selon l'une des revendications 1 à 10, caractérisé par le fait que le mélange gazeux d'alimentation en monomères est injecté en étant réparti entre plusieurs zones réactionnelles, par exemple à raison de 40-90% en volume dans la première zone réactionnelle et de 60-10% en volume dans la deuxième zone réactionnelle. 12 - Procédé selon l'une des revendications 1 à 11, caractérisé par le fait qu'il est conduit en présence d'au moins un agent de transfert de chaîne tel que l'hydrogène en quantité suffisante, par exemple jusqu'à environ 2 % en moles par rapport aux oléfines, pour moduler la masse30 moléculaire et l'indice de fluidité du polymère ou copolymère.